(57)【要約】【課題】  電波時計ではない通常の時計に使用される金属を電波時計の外装部材に使用できない。【解決手段】  時刻情報を含む電波を受信するアンテナと、前記アンテナが受信した電波によって、表示部に現在時刻などの時刻情報を表示させる時計装置と、前記アンテナと時計装置とを収容する時計ケースとを備え、前記時計ケースが、電気抵抗率が低い材料または非導電性材料から構成されるとともに、前記時計ケースの外側に装着した導電性材料からなる外装部材を少なくとも１つ備える。【選択図】      図１
2005214629.tif 000002
【特許請求の範囲】
【請求項１】
時刻情報を含む電波を受信するアンテナと、
前記アンテナが受信した電波によって、表示部に現在時刻などの時刻情報を表示させる時計装置と、
前記アンテナと時計装置とを収容する時計ケースとを備えた電波時計であって、
前記時計ケースが、電気抵抗率が低い材料または非導電性材料から構成されるとともに、前記時計ケースの外側に装着した導電性材料からなる外装部材を少なくとも１つ備えることを特徴とする電波時計。
【請求項２】
前記時計ケースは、時計ケース胴体と裏蓋から構成されることを特徴とする請求項１に記載の電波時計。
【請求項３】
前記外装部材が、前記時計ケースの時計ケース胴体の上面を覆うことを特徴とする請求項１または２に記載の電波時計。
【請求項４】
前記外装部材が、前記時計ケースの時計ケース胴体の外側面を覆うことを特徴とする請求項１または２に記載の電波時計。
【請求項５】
前記時計ケースの時計ケース胴体の軸方向の厚さが、前記外装部材の軸方向の厚さよりも厚いことを特徴とする請求項１、２、４のいずれかに記載の電波時計。
【請求項６】
前記時計ケースの裏蓋が、前記外装部材から突出されていることを特徴とする請求項１、２、４、５のいずれかに記載の電波時計。
【請求項７】
前記時計ケースを構成する材料の電気抵抗率が７．０μΩ−ｃｍ以下であることを特徴とする請求項１、２、５、６のいずれかに記載の電波時計。
【請求項８】
前記時計ケースを構成する電気抵抗率が低い材料が金、銀、銅、黄銅、アルミニウム、マグネシウム、亜鉛、または前記金属元素を少なくとも１種含有する合金から選択した少なくとも１つ以上の材料からなることを特徴とする請求項１、２、５から７のいずれかに記載の電波時計。
【請求項９】
前記時計ケースを構成する電気抵抗率が低い材料が金、銀、銅、黄銅、アルミニウム、マグネシウム、亜鉛、または前記金属元素を少なくとも１種含有する合金から選択した少なくとも２つ以上の材料が接合されて形成されていることを特徴とする請求項１、２、５から７のいずれかに記載の電波時計。
【請求項１０】
前記時計ケースを構成する非導電性材料が、合成樹脂、ゴム、セラミックから選択した少なくとも１つ以上の材料からなることを特徴とする請求項１、２、５、６のいずれかに記載の電波時計。
【請求項１１】
前記時計ケース胴体の厚さが５０から５００００μｍであることを特徴とする請求項１、２、５から１０のいずれかに記載の電波時計。
【請求項１２】
前記外装部材を構成する導電性材料が、ステンレス鋼、チタン、チタン合金から選択した少なくとも１つ以上の材料からなることを特徴とする請求項１、３、４のいずれかに記載の電波時計。
【請求項１３】
前記時計ケースの少なくとも一部に表面処理、硬化処理の少なくとも１つの処理を行ったことを特徴とする請求項１、２、５から１１のいずれかに記載の電波時計。
【請求項１４】
前記外装部材の少なくとも一部に表面処理、硬化処理の少なくとも１つの処理を行ったことを特徴とする請求項１、３、４、１２のいずれかに記載の電波時計。
【請求項１５】
前記表面処理が、鏡面、梨地、ヘアーライン目付け、模様、文字から選択した少なくとも１つの手段からなることを特徴とする請求項１３または１４に記載の電波時計。
【請求項１６】
前記表面処理が、金属被膜からなる表面仕上げであり、前記金属被膜が、湿式メッキ法、塗装法、蒸着法、イオンプレーティング法、アーク法、スパッタリング法から選択した少なくとも１つの手段で形成されていることを特徴とする請求項１３または１４に記載の電波時計。
【発明の詳細な説明】
【技術分野】
【０００１】
本発明は、時刻情報を含む所定の電波を受信して時刻を表示する電波時計に関するものであり、特に、金属を使用して、外観、美観の向上を目的とした電波時計のケース構造に関するものである。
【背景技術】
【０００２】
標準電波を受信する電子時計、即ち時刻情報を含む標準電波（搬送波）を受信し、この電波から時刻情報を取り出すことにより、正確な時刻を得ることのできる電波時計は既に知られている。この時刻情報を含む電波は、各国毎に周波数が異なり、例えば、日本では総務省、郵政事業庁の管轄下において、４０ｋＨｚおよび６０ｋＨｚの標準電波が発信されている。
【０００３】
図５は、このような電波時計の機能の概略を示すブロック図である。この電波時計は、アンテナ１、電波時計受信機２、ＣＰＵ３、表示駆動部４、入力装置５などから構成されている。その他、図示していないが時分秒の各指針又は液晶などによる表示部が含まれている。
【０００４】
この電波時計においては、はじめにアンテナ１で時刻情報を含む電波を受信する。電波時計受信機２は、アンテナ１が受信した電波を増幅検波し、電波から時刻情報を取り出して出力する。ＣＰＵ３は、電波時計受信機２から出力された時刻情報に基づき、現在時刻データを出力する。表示駆動部４は、ＣＰＵ３から出力された現在時刻データに基づき、表示部に現在時刻を表示させる。なお、入力装置５は、例えば、ＣＰＵ３に対してリセットなどの操作情報を入力する際に使用される。
【０００５】
電波に含まれている時刻情報(タイムコード)は、６０秒周期のパルス信号であり、国によって異なるが、日本の場合は１秒ごとに、２００、５００、８００msecのいずれかの幅を有するパルスが１つ乗っている。これらパルスの組み合わせにより、６０秒で時刻情報が得られる。ＣＰＵ３は、受け取ったパルス信号から１秒ごとのパルスのパルス幅を読み取っていくことにより、時刻情報(現在時刻)を取得する。そして、ＣＰＵは、取得した時刻情報により、表示駆動部４を介して表示部における表示時刻を修正する。これによって、電波時計は、受信した時刻情報に基づき、表示時刻が所定間隔毎に修正されることにより、常に正確な時刻を表示できるようになっている。
【０００６】
このような電波時計として、アンテナ、電波時計受信機、ＣＰＵ、表示駆動部および表示部を、アンテナ収容体であるケースの中に収容した腕時計が、すでに提供されている。このケースの素材には、アンテナが電波を受信するために合成樹脂やセラミックなどの非導電性材料が主として用いられてきた。即ち、金属などの導電性材料からなるケース内部にアンテナを収容すると、アンテナ近傍に発生する磁束が導電性材料に吸い取られ、共振現象が妨げられるため、アンテナの受信機能が著しく低下してしまうからである。
【０００７】
しかしながら、このようなアンテナの受信障害を避けるため、合成樹脂製のケースを用いると、ケースの耐傷性、あるいは耐薬品性の低下をまねくばかりか、装身具としての腕時計に必要とされる高級感や美観も損なわれることになる。このため、ケースに金属を用いた電波時計が提案されている。
【０００８】
図６は、ケースの一部に金属を用いた電波時計の構造の一例を示す断面図である。この腕時計のケース１０は、胴１１と裏蓋１２と風防１３とから概略構成されている。バンド
（図示せず）が連結される胴内部に、ムーブメント１４が公知の手段で配置されている。ムーブメント１４の上方には、時刻表示部である文字板１５と針１６が、同じく公知の手段で配置されている。そして、ムーブメント１４の下方で、かつ裏蓋１２の上方に位置するように、磁気長波アンテナであるバーアンテナ１７が配置されている。このバーアンテナ１７は、磁芯部材１８と、この磁芯部材１８に巻回されたコイル２０とよりなり、合成樹脂製の保持部材の上面に固定されている。
【０００９】
ムーブメント１４は、前述した電波時計受信機、ＣＰＵ、および表示駆動部を備え、導線２１によってバーアンテナ１７と電気的に導通される。従って、バーアンテナ１７が受信した標準電波に基づいて、ムーブメント１４のＣＰＵが、表示駆動部における、図示しないギア機構を動作させて、表示部の針１６の位置を常に修正するように駆動する。なお、ここで、上下方向とは、図６において風防側を上、裏蓋側を下としている。
【００１０】
胴１１は導電性材料で中空でない、即ちソリッド金属、例えばソリッドステンレス鋼からなる。胴１１の最上部には、非導電性材料であるガラスからなる風防１３が、接着などの公知の手段で固定される。文字板１５は、非導電性材料である合成樹脂やセラミックなどからなる。裏蓋１２は、胴１１に固定されたステンレス鋼からなる環状の縁枠２２と、縁枠内に固定されたガラス２３とからなる。このように、この腕時計は、ケースの上下面には非導電性材料が視認されるものの、ケースの側面部分を金属で構成しているため、装身具としての高級感や美観を損なわないという利点がある（特許文献１参照）。
【特許文献１】特開２００１−３３５７１号公報
【発明の開示】
【発明が解決しようとする課題】
【００１１】
しかしながら、図６に示される腕時計は、携帯使用する上での電波受信性能について大きな問題はないが、裏蓋１２の縁枠２２にガラス２３が固定されているため、腕時計を落とすなどの衝撃を与えるとガラス２３が破損するという問題がある。また、裏蓋１２は、腕に密接しているので、長期の使用において、汗などによりガラス２３が縁枠２２から外れたり、腕時計内部のムーブメント（アンテナ１、電波時計受信機２、ＣＰＵ３、表示駆動部４など）に汗、水、ホコリなどが入り込み、腕時計としての機能を著しく低下させる恐れもある。
【００１２】
また、裏蓋１２にガラス２３が設けられているので、部品点数が増えると共に組立工数も増え、コストアップをまねくという問題を有していた。また、非金属部材が外装に使用されているため、腕時計としての重厚感に欠け、高級感や外観品質にも問題を有していた。
さらに、図６に示される腕時計は、胴に金属を採用しているため、金属部材のそばにアンテナを配置するという不利は避けられない。したがって、ケースの全てを非導電性材料で構成した場合に比較すれば、この腕時計のバーアンテナの受信性能は４０％近く低下してしまう。そのため、標準電波の送信局からの距離が遠い場所などのように、標準電波を受信しにくい環境下にあっては、この電波時計は、しばしば標準電波を受信できない。
【００１３】
本発明は、上記従来技術の課題に鑑みなされたもので、通常の時計のように時計外装部材に金属を使用しても、携帯上、何の支障もなく時刻情報など、所定の情報を含んだ電波を受信することができ、高級感を有する外観品質の向上並びに一般の時計と同様のデザインバリエーションの拡大を図ることが可能な電波時計を提供することにある。
【課題を解決するための手段】
【００１４】
本発明の電波時計は、時刻情報を含む電波を受信するアンテナと、
前記アンテナが受信した電波によって、表示部に現在時刻などの時刻情報を表示させる時
計装置と、
前記アンテナと時計装置とを収容する時計ケースとを備えた電波時計であって、
前記時計ケースが、電気抵抗率が低い材料または非導電性材料から構成されるとともに、前記時計ケースの外側に装着した導電性材料からなる外装部材を少なくとも１つ備えることを特徴とする。
また、本発明の電波時計は、前記時計ケースが、時計ケース胴体と裏蓋から構成されることを特徴とする。
また、本発明の電波時計は、前記外装部材が、前記時計ケースの時計ケース胴体の上面を覆うことを特徴とする。
また、本発明の電波時計は、前記外装部材が、前記時計ケースの時計ケース胴体の外側面を覆うことを特徴とする。
このように構成することによって、アンテナを収容する時計ケースは、電気抵抗率が低い材料または非導電性材料であり、時計ケースの外側に装着した外装部材、特に、時計ケース胴体の外側面を覆う外装部材が金属などの導電性材料である。
したがって、アンテナを収容する時計ケース自体がステンレス鋼などの電気抵抗率の高い材料である場合と比較して、本発明は、アンテナと、金属などの導電性材料である外装部材との距離を大きくできるので、アンテナの受信障害が生じにくく、これにより、アンテナが良好に電波を受信でき、受信性能、時計性能を向上することが可能である。
また、本発明の電波時計は、前記時計ケースの時計ケース胴体の軸方向の厚さが、前記外装部材の軸方向の厚さよりも厚いことを特徴とする。
また、本発明の電波時計は、前記時計ケースの裏蓋が、前記外装部材から突出されていることを特徴とする。
このようにすることで、受信特性をより向上することができる。
【００１５】
また、本発明の電波時計は、時計ケースを構成する材料の電気抵抗率が７．０μΩ−ｃｍ以下であることを特徴とする。
また、本発明の電波時計は、前記時計ケースを構成する電気抵抗率が低い材料が金、銀、銅、黄銅、アルミニウム、マグネシウム、亜鉛、または前記金属元素を少なくとも１種含有する合金から選択した少なくとも１つ以上の材料からなることを特徴とする。
また、本発明の電波時計は、前記時計ケースを構成する電気抵抗率が低い材料が金、銀、銅、黄銅、アルミニウム、マグネシウム、亜鉛、または前記金属元素を少なくとも１種含有する合金から選択した少なくとも２つ以上の材料が接合されて形成されていることを特徴とする。
このように、時計ケース、例えば、時計ケース胴体、裏蓋などが、電気抵抗率が７．０μΩ−ｃｍ以下である金、銀、銅、黄銅、アルミニウム、マグネシウム、亜鉛、または前記金属元素を少なくとも１種含有する合金などから構成されるので、アンテナが良好に電波を受信でき、受信性能、時計精度を向上することが可能となる。
また、本発明の電波時計は、前記時計ケースを構成する非導電性材料が、合成樹脂、ゴム、セラミックから選択した少なくとも１つ以上の材料からなることを特徴とする。
このように、時計ケース、例えば、時計ケース胴体、裏蓋などが、合成樹脂、ゴム、セラミックなどの非導電性材料から構成されるので、アンテナが良好に電波を受信でき、受信性能、時計精度を向上することが可能となる。
また、本発明の電波時計は、前記時計ケース胴体の厚さが５０から５００００μｍであることを特徴とする。
時計ケース胴体の厚さを５０から５００００μｍにすることで、電波の受信性能向上と、時計としての強度を兼ね備えた時計ケース胴体とすることができる。
【００１６】
また、本発明の電波時計は、前記外装部材を構成する導電性材料が、ステンレス鋼、チタン、チタン合金から選択した少なくとも１つ以上の材料からなることを特徴とする。
このように、外装部材を外観品質に優れた金属である、ステンレス鋼、チタン、チタン
合金などの導電性材料から構成することができるので、電波時計ではない一般の時計と同様に設計、製造することができ、電波時計におけるケースのデザインバリエーションを一般の時計並みに拡大することができる。
【００１７】
また、本発明の電波時計は、前記時計ケースの少なくとも一部に表面処理、硬化処理の少なくとも１つの処理を行ったことを特徴とする。
また、本発明の電波時計は、前記外装部材の少なくとも一部に表面処理、硬化処理の少なくとも１つの処理を行ったことを特徴とする。
また、本発明の電波時計は、前記表面処理が、鏡面、梨地、ヘアーライン目付け、模様、文字から選択した少なくとも１つの手段からなることを特徴とする。
また、本発明の電波時計は、前記表面処理が、金属被膜からなる表面仕上げであり、前記金属被膜が、湿式メッキ法、塗装法、蒸着法、イオンプレーティング法、アーク法、スパッタリング法から選択した少なくとも１つの手段で形成されていることを特徴とする。
このように、時計ケースや外装部材に表面処理を行うことが可能となり、外観品質を向上させることが可能である。
【発明の効果】
【００１８】
本発明によれば、アンテナを受信特性が良好となる、電気抵抗率が低い金属または非導電性材料で形成した時計ケース胴体に収容し、前記時計ケース胴体と、外観を形成する導電性材料である外装部材との距離を大きくできるので、アンテナを収容する時計ケース自体がステンレス鋼など、電気抵抗率が高い金属である場合と比較して、アンテナの受信障害が生じにくく、これにより、アンテナが良好に電波を受信でき、受信性能、時計精度を向上することが可能となる。
さらに、ステンレス鋼など、電波時計ではない通常の時計に用いられる材料を外装部材に用いることにより、電波時計に金属感のある外観が付与される。これにより、あたかも時計ケースがソリッドの金属であるように視認されるので、合成樹脂などの非導電性材料を時計ケースに用いたとしても、高級感や美観を損なわないなどの作用効果を奏する。
【発明を実施するための最良の形態】
【００１９】
以下、本発明を実施するための形態を実施例により説明する。
【実施例１】
【００２０】
図１は、本発明の実施例に係る電波時計のケース構造を示す分解斜視図、図２は、竜頭の軸線に沿う切断平面図である。
この実施例の電波時計は、時計ケースを構成する時計ケース胴体５０、裏蓋５１と、風防５２および第１外装部材５３、第２外装部材５４を有している。また、風防５２は非導電性材料のガラスで作られ、パッキンを介して時計ケース胴体５０の段部に固定されている。
【００２１】
図１に示したように、時計ケース胴体５０は、円筒状で竜頭５６が突出している。時計ケース胴体内には、文字板、指針（図示せず）、図２に示したように、ムーブメント６０、バーアンテナ６１が収容されている。
文字板は、合成樹脂、セラミックなどの非導電性材料からなる。ムーブメント６０は、下部が小径で広い段部６３が形成されている。裏蓋５１は、環状突起６６を有し、ネジ６４でパッキン６５を介して時計ケース胴体５０に固定され、環状突起６６がムーブメント６０の段部６３を押し上げ、ムーブメント６０と文字板を時計ケース胴体５０の段部に押圧固定している。
バーアンテナ６１は磁芯部材６７とそれに巻かれたコイル６８とよりなり、図２に示したように、竜頭５６と平行でムーブメント６０の広い段部６３の下に接着され、すなわちバーアンテナ６１は、時計ケース胴体内の下部の低位置に収容されている。バーアンテナ
の収容時の方向は、ムーブメントとの兼ね合いにもよるが、上記に限らず、どの方向を向いていても問題ない。
【００２２】
次に、時計ケース胴体５０、第１外装部材５３、第２外装部材５４および裏蓋５１の材質の選定に関する実験とその結果について説明する。はじめに、バーアンテナ６１の受信感度の低下が少ない金属を選定するため、０．５ｍｍ厚の金属板の上に、導体径６５μｍコイル２０００ターンの実験用アンテナを設置し、所定位置に設置された送信アンテナから４０ｋＨｚの信号を送信する実験を行った。受信状態の評価は、図３に示すように、受信した信号のピーク高さである利得と周波数帯域幅Δｆとピーク周波数ｆｏから求められるＱ値＝ｆｏ／Δｆを比較することにより行っている。なお、利得が高いほど受信感度が良好であり、Ｑ値が高いほど周波数選択性が良好であることを示す。この実験の結果、金、銀、銅、黄銅、アルミニウム、マグネシウム、亜鉛、または前記金属元素を少なくとも１種含有する合金上にアンテナを設置した場合は、チタン、チタン合金、ステンレス鋼の場合に比べて、利得が２〜３ｄＢ（デシベル）高くなった。もちろん、合成樹脂やゴム、セラミックを使用しても利得が良好なことは言うまでも無い。
【００２３】
また、金、銀、銅、黄銅、アルミニウム、マグネシウム、亜鉛、または前記金属元素を少なくとも１種含有する合金に関してはＱ値が４１〜４７と高く、チタン、チタン合金、ステンレス鋼に関してはＱ値が３２前後と低下することが認められた。
【００２４】
次に、同様の実験を、時計ケース胴体５０および裏蓋５１に相当する実験用外装を用いて行った。即ち、図４（ａ）に示すように、時計ケース胴体５０および裏蓋５１に相当する実験用外装３０内に、バーアンテナ６１に相当する実験用アンテナ３１を収めたものを樹脂板３２の上に載置し、所定位置に設置された送信アンテナ３３から一定周波数の電波を送信し、実験用アンテナ３１の受信状態を測定した。
【００２５】
この実験の結果、時計ケース胴体５０に相当するケース部３０ａと裏蓋５１に相当する蓋部３０ｂを共に受信感度が低下すると認められたステンレス鋼などの金属で形成すると、Ｑ値は５と低下し、電波時計としては好ましくないことが認められた。また、ケース部３０ａを受信感度が低下すると認められたステンレス鋼などの金属で形成し、蓋部３０ｂを受信感度が良好と認められた黄銅などの金属で形成すると、Ｑ値は８前後となって受信感度が良好となった。さらに、図４（ｂ）に示す実験用外装４０のように、受信感度が良好と認められた黄銅などの金属で蓋部４０ｂと、ケース部４０ｃを形成すると、ステンレス鋼などの受信特性を低下させる金属で作成した外装部材４０ａで周囲を囲んでも、Ｑ値は８〜９と更に良好な状態になった。その上、アンテナの利得も１〜２ｄＢ向上することもできた。なお、図４（ｂ）において、蓋部４０ｂ、ケース部４０ｃを合成樹脂やゴム、セラミックとしても良好な結果が得られた。
【００２６】
上記実験結果から、受信感度が低下する金属で外装部材４０ａを形成したとしても、その内側、つまりケース部４０ｃや、蓋部４０ｂを受信感度が良好となる金属や合成樹脂、セラミックで形成することで、バーアンテナ３１の受信感度を向上させることが可能であることが検証できた。これは、受信の妨げとなるステンレス鋼、チタン、チタン合金などの金属のそばにアンテナを配置しないで、受信感度が良好である金属や合成樹脂、セラミックでアンテナを囲うようにケース部４０ｃ、蓋部４０ｂを形成したため、受信感度が向上できたと考察できる。
【００２７】
一方、実験に使用した金属の電気抵抗率を比較してみると、受信感度を低下させるチタンやステンレス鋼では、電気抵抗率が５５〜７４μΩ−ｃｍと高く、受信感度が良好となるアルミニウムでは、電気抵抗率が２．６９μΩ−ｃｍと低いことがわかった。そこで、電気抵抗率と受信感度との関係を検証するため、外側と内側に設ける金属を電気抵抗率に
基づいて組み合わせたところ、受信感度が良好となる金属の電気抵抗率を７μΩ−ｃｍ以下に設定することにより、これに組み合わせる金属の電気抵抗率が高くても良好な受信感度を保つことが可能であることが判明した。
【００２８】
その結果、金、銀、銅、黄銅、アルミニウム、マグネシウム、亜鉛、または前記金属元素を少なくとも１種含有する合金のような電気抵抗率が７μΩ−ｃｍ以下の金属でケース部４０ｃおよび蓋部４０ｂを形成すれば、外観品質に優れたチタン、チタン合金、ステンレス鋼のように電気抵抗率が高い金属で外装部材４０ａを形成しても受信感度を良好にすることが可能であることが検証できた。
【００２９】
また、時計ケース胴体の厚みと受信感度との関係を調べるため、図４（ｂ）に示すように、外装部材４０ａをステンレス鋼で形成し、ケース部４０ｃおよび蓋部４０ｂをアルミニウムで形成した。次に、蓋部４０ｂの厚みを１０００μｍで固定し、ケース部４０ｃの厚みを０（アルミニウムなし）から徐々に増加させる実験を行った。その結果、Ｑ値は、厚み０のときの８．１から厚みを増すと上昇し、厚みが５００μｍのときに１４．３となり、厚みが１０００μｍのときに１４．６になると厚みを増してもほぼその値のままとなることがわかった。更に、アンテナの利得も厚さ５００μｍ以上で厚み０のときと比較して、約３ｄＢ向上することもわかった。
【００３０】
その結果、アルミニウムの厚みが５０μｍになると利得およびＱ値が上昇し、１０００μｍ前後で利得およびＱ値が最も高い値で一定になるため、ケース部４０ｃの厚みを５０μｍ以上に設定することが好ましいことがわかった。また、その厚みの上限に関しては、強度と外観を相関的に考慮して５０００μｍ以下に設定することが好ましい。
【００３１】
上記各実験などの結果に基づけば、外装部材４０ａは、外観や耐食性に優れているチタン、チタン合金、ステンレス鋼で形成し、ケース部４０ｃおよび蓋部４０ｂは、電気抵抗率が７μΩ−ｃｍ以下の金、銀、銅、黄銅、アルミニウム、マグネシウム、亜鉛、または前記金属元素を少なくとも１種含有する合金や合成樹脂、セラミックで形成し、更にその厚みを５０〜５０００μｍに設定することが最も好ましいことになる。
【００３２】
また、ケース部４０ｃ、蓋部４０ｂは、上記金属の内の１種類だけで形成されている必要はなく、その中の少なくとも２種類の金属を拡散接合、ロー付、接着、カシメなどによって接合することにより形成しても同様の効果が認められた。
【００３３】
これらの結果に基づいて、図１についての説明に戻る。
第１外装部材５３および第２外装部材５４は、電気抵抗率が高いが、電波時計ではない通常の時計でも使用されるステンレス鋼、具体的にはＳＵＳ３１６Ｌで作られた。なお、ＳＵＳ３１６Ｌ以外のステンレス鋼の他、チタン、チタン合金でもよい。
また、時計ケース胴体５０および裏蓋５１は電気抵抗率の低いアルミニウム合金で作られた。アルミニウム合金の他に、金、銀、銅、黄銅、アルミニウム、マグネシウム、亜鉛、または前記金属元素を少なくとも１種含有する合金などの電気抵抗率が低い材料、または、合成樹脂、ゴム、セラミックなどの非導電性材料でもよい。
第１外装部材５３は、図１に示したように、環状円板形状で、上部は外方に下降する斜面５３ａと、下面に段部５３ｂを有し、時計ケース胴体５０の上面の環状突部の平面部５０ｄに接着されている。
一方、第２外装部材５４は、円筒状で時計ケース胴体５０の側面を覆う側面覆い部５４ａと上部の内方突出係合部５４ｂとよりなり、内方突出係合部５４ｂの上面は第１外装部材５３の斜面５３ａと同じ傾斜の斜面となって外観が整えられている。
【００３４】
また、図１に示したように、時計ケース胴体５０の両端にバンド連結脚部７６が形成さ
れている。側面覆い部５４ａは、ネジ７１により時計ケース胴体５０の側面に固定されている。また、側面覆い部５４ａには、竜頭５６が突出する開口部７３が形成されている。内方突出係合部５４ｂは、時計ケース胴体５０の段部５０ｃに圧接係合している。
そして、側面覆い部５４ａの径方向の厚さは薄く、時計ケース胴体５０の厚みは厚く、従って、側面覆い部５４ａをバーアンテナ６１より大きく離している。
このように、第２外装部材５４の側面覆い部５４ａが大きく時計ケース胴体５０の側面を覆っているにもかかわらず、受信障害をきわめて少なくすることが出来る。
なお、側面覆い部５４ａを側面（風防５２と裏蓋５１を結ぶ軸線と垂直な方向）から見た場合、裏蓋５１が側面覆い部５４ａから突出されていると、受信感度がより向上する。
また、時計ケース胴体５０の軸方向（風防５２と裏蓋５１を結ぶ軸線方向）の厚さが、側面覆い部５４ａの軸方向の厚さよりも厚くても受信感度が向上する。これは、バーアンテナ６１が、前記の通り時計ケース胴体内の下部の低位置（裏蓋側寄り）に収容されていることに起因する。
【００３５】
この実施例によれば、アンテナを収容する時計ケース胴体５０、裏蓋５１などの時計ケースは、電気抵抗率が低い材料、または非導電性材料であり、これらの時計ケースの外側に装着した第１外装部材５３および第２外装部材５４が、電気抵抗率が高い金属である。
したがって、アンテナを収容する時計ケース自体がステンレス鋼などの電気抵抗率の高い導電性材料である場合と比較して、本発明は、アンテナと、電気抵抗率の高い第１外装部材５３および第２外装部材５４との距離を大きくできるので、アンテナの受信障害が生じにくく、これにより、アンテナが良好に電波を受信でき、受信性能、時計精度を向上することが可能となる。
また、樹脂などの非導電性材料を時計ケース胴体、裏蓋に適用すれば、これらの部材によって、アンテナの周囲は取り囲まれていることになるので、アンテナの損傷を防ぐこともできる。
さらに、第１外装部材および第２外装部材により、電波時計に金属感のある外観が付与される。これにより、合成樹脂などの非導電性材料を時計ケース胴体に用いたとしても、高級感や美観を損なわない。
【００３６】
なお、第１外装部材５３および第２外装部材５４の材質は、金、銀、銅、黄銅、アルミニウム、マグネシウム、亜鉛、または前記金属元素を少なくとも１種含有する合金などの電気抵抗率の低い金属や合成樹脂、セラミック、ゴムなどの非導電性材料を使用してもまったく問題ないが、装飾性、耐食性などを考慮すると、上記ステンレス鋼、チタン、チタン合金が好ましい。
また、時計ケース胴体５０に金、銀、銅、黄銅、アルミニウム、マグネシウム、亜鉛、または前記金属元素を少なくとも１種含有する合金などの電気抵抗率の低い金属を、裏蓋５４に合成樹脂、セラミック、ゴムなどの非導電性材料を、あるいはその反対のように材料を組み合わせてもよいことは言うまでもない。
【実施例２】
【００３７】
この実施例は、構造が前述した実施例１と同様であり、時計ケースを構成する時計ケース胴体５０および裏蓋５１に表面処理（表面仕上げ）を行ったものであるため、表面処理に関して詳述する。なお、第１外装部材５３および第２外装部材５４は鏡面研磨を行ったステンレス鋼（ＳＵＳ３１６Ｌ）とした。
本実施例における時計ケース胴体５０および裏蓋５１は、前述した実験により受信感度が良好な、電気抵抗率が７．０μΩ−ｃｍ以下の黄銅材からなり、その後、湿式メッキにより表面にＰｄなどのメッキ層が形成されて仕上げられたものとなっている。
【００３８】
時計ケース胴体５０および裏蓋５１のメッキ層は、以下に示すような湿式メッキにより形成される。はじめに、下地メッキ層を形成するため、時計ケース胴体５０および裏蓋５
１に、メッキ浴（組成：Ｎａ２ＳｎＯ３・３Ｈ２Ｏ  ６０ｇ／ｌ（リットル）、ＣｕＣＮ
２０ｇ／ｌ、Ｋ２ＳＯ３Ｈ  １０ｇ／ｌ、ＫＣＮ（フリー）  ３０ｇ／ｌ、ＫＯＨ  ６０ｇ／ｌ、Ｚｎ（ＣＮ）２  ５ｇ／ｌ）、浴温５０℃、電流密度２．４Ａ／ｄｍ２、ｐＨ１２．５、析出速度０．３３μｍ／ｍｉｎ、時間６分の条件でメッキを施す。これにより時計ケース胴体５０および裏蓋５１の表面に、約２μｍのＣｕ−Ｓｎ−Ｚｎ合金の下地メッキ層が形成される。
【００３９】
次に、この下地メッキ層の上に以下の条件でメッキを施すことによりＳｎ−Ｃｕ−Ｐｄ合金メッキ層を形成する。メッキ浴（組成：Ｎａ２ＳｎＯ３・３Ｈ２Ｏ  ６０ｇ／ｌ（Ｓｎ換算量２６．７ｇ／ｌ）、ＣｕＣＮ  ２０ｇ／ｌ（Ｃｕ換算量１４．２ｇ／ｌ）、Ｋ２ＳＯ３Ｈ  １０ｇ／ｌ、ＫＣＮ（フリー）  ３０ｇ／ｌ、ＫＯＨ  ６０ｇ／ｌ、Ｋ２Ｐｄ（ＣＮ）４・３Ｈ２Ｏ  ３０ｇ／ｌ（Ｐｄ換算量９．３ｇ／ｌ））。メッキ条件：浴温５０〜５５℃、電流密度２．０Ａ／ｄｍ２、電流効率４７．８％、ｐＨ１２．５〜１３、析出速度０．３３μｍ／ｍｉｎ、時間９分。このメッキにより下地メッキ層の上に、厚み約３μｍ、硬度（Ｈｖ）約３００、密度９．６ｇ／ｃｍ３のＳｎ−Ｃｕ−Ｐｄ合金メッキ層が形成される。このメッキ層の組成を走査電顕とＸ線マイクロアナライザーで簡易定量したところ、Ｓｎ：１７．１２重量％、Ｃｕ：４４．２２重量％、Ｐｄ：３８．６６重量％の３元合金であることが確認された。
【００４０】
その後、Ｓｎ−Ｃｕ−Ｐｄ合金メッキ層の上に次のような条件でメッキを施すことにより、仕上げメッキ層が形成される。メッキ浴（日本高純度化学（株）製の「パラブライト−ＳＳＳ」（商品名））。メッキ条件：浴温５５℃、電流密度５Ａ／ｄｍ２、ｐＨ７．６、析出速度０．３３μｍ／ｍｉｎ、時間６分。このメッキにより、厚み約２μｍで白色光沢を有するＰｄメッキ層が形成され、メッキ層が完成される。
【００４１】
上記のようにメッキ層が形成された時計ケース胴体５０および裏蓋５１は、塩化ナトリウム９．９ｇ／ｌ、硫化ナトリウム０．８ｇ／ｌ、尿素７．１ｇ／ｌ、アンモニア水０．１９ｍｌ／ｌ、サッカロース０．２ｇ／ｌ、乳酸（５０％）０．８ｍｌ／ｌからなる人工汗（温度４０℃）に２４時間浸漬する耐食試験を行っても、表面が変色することはなく、良好な耐食性を有している。また、この時計ケース胴体５０および裏蓋５１は、温度２００℃に５時間放置する加熱試験を行ってもメッキ層の剥離が全く認められず、耐熱性も良好なものとなる。
【００４２】
また、上記表面処理を行っても電波の受信特性にはほとんど影響が無く、使用上においてはまったく問題が無かった。
表面処理については上記湿式メッキに限るものではなく、塗装法や、乾式メッキでも問題はなく、乾式メッキでは例えば蒸着法、イオンプレーティング法、アーク法、スパッタリング法が好ましい。
時計ケースに合成樹脂、セラミック、ゴムなどの非導電性材料を使用する場合は塗装法が好ましい。
【００４３】
上記表面処理を、時計ケース胴体５０および裏蓋５１に行ったので、第１外装部材５３および第２外装部材５４との組み合わせで電波時計ではない通常の時計と遜色ない外観を有する電波時計となった。
【００４４】
なお、上記表面処理の前、または後に硬化処理を行っても電波の受信特性には影響がなかった。また、上記表面処理を行わずに硬化処理を行っても電波の受信特性には影響がなかった。
また、時計ケース胴体および裏蓋に鏡面、梨地、ヘアーライン目付け、模様、文字などの表面処理を行っても問題ない。
もちろん、上記のように時計ケースではなく、外装部材のみに表面処理を行っても、時計ケースと外装部材の両方に表面処理を行っても問題ないことは言うまでもない。
【実施例３】
【００４５】
この実施例は、構造が前述した実施例１と同様であり、第１外装部材５３および第２外装部材５４に硬化処理を行ったものであるため、硬化処理に関して詳述する。
本実施例における第１外装部材５３および第２外装部材５４は、ステンレス鋼（ＳＵＳ３１６Ｌ）で形成され、いずれも鏡面研磨が施され、その後、硬化処理を行っている。
第１外装部材５３および第２外装部材５４への硬化処理方法については後述する。
なお、表面処理については上記鏡面研磨に限るものではなく、梨地、ヘアーライン目付け、模様、文字などの処理を行っても問題ない。
一方、時計ケース胴体５０および裏蓋５１は、電気抵抗率７．０Ω−ｃｍ以下である金で形成した。
【００４６】
まず、ステンレス鋼（ＳＵＳ３１６Ｌ）を機械加工して得られた鏡面仕上げの第１外装部材５３および第２外装部材５４を有機溶剤で洗浄・脱脂した。ついで、これらをイオンプレーティング装置内に取り付け、アルゴン雰囲気中でボンバードクリーニングした。
【００４７】
ついで、これらの表面に、厚み０．０５μｍのチタンメッキ被膜（下地層）をイオンプレーティング法（熱陰極法）により下記の成膜条件で形成した。
＜成膜条件＞
蒸発源：チタン
電子銃：１０ｋＶ、２００〜５００ｍＡ
ガス：アルゴンガス
成膜圧力：０．００４〜０．００９Ｐａ
加速電圧（バイアス電圧）：Ｇｒｏｕｎｄ〜−１００Ｖ
アノード電圧：５０Ｖ
フィラメント電圧：７Ｖ
ついで、これらの表面に形成されたチタンメッキ被膜表面に、厚み０．６μｍ、炭素原子含有量４０±１０原子％の白色色調を有する炭化チタンメッキ被膜（耐摩耗層）をイオンプレーティング法（熱陰極法）により下記の成膜条件で形成した。
＜成膜条件＞
蒸発源：チタン
電子銃：１０ｋＶ、３００ｍＡ
ガス：メタンガスとアルゴンガスとの混合ガス
成膜圧力：０．０２Ｐａ
加速電圧（バイアス電圧）：Ｇｒｏｕｎｄ〜−１００Ｖ
アノード電圧：６０Ｖ
フィラメント電圧：７Ｖ
ついで、これらの表面に形成された炭化チタンメッキ被膜表面に、厚み０．００５μｍの白色色調を有するプラチナ被膜（最外層）をイオンプレーティング法（熱陰極法）により下記の成膜条件で形成し、ステンレス鋼色の第１外装部材５３および第２外装部材５４を得た。
＜成膜条件＞
蒸発源：プラチナ
電子銃：１０ｋＶ、５００ｍＡ
ガス：アルゴンガス
成膜圧力：０．２Ｐａ
加速電圧（バイアス電圧）：Ｇｒｏｕｎｄ〜−５０Ｖ
アノード電圧：６０Ｖ
フィラメント電圧：７Ｖ
上記のようにして得られた第１外装部材５３および第２外装部材５４の表面に形成されているプラチナ被膜の表面硬度（ＨＶ；マイクロビッカース硬度計、５ｇ荷重、保持時間１０秒）は、１２００であった。これらの第１外装部材５３および第２外装部材５４は、耐傷付き性に優れ、しかも、ステンレス鋼被膜に近く高級感のある白色被膜が形成されていた。
【００４８】
また、発色層のＬ＊、ａ＊、ｂ＊表示系（ＣＩＥ表系）による色評価は、
８５＜Ｌ＊＜９０、０＜ａ＊＜２．０、４．０＜ｂ＊＜５．０
であった。
【００４９】
上記硬化処理を行っても、電波の受信特性にはほとんど影響がなく、使用上においてはまったく問題がなかった。さらに、外装部材の最外層の金属被膜をプラチナ、時計ケースを金で形成したため、電波時計ではない通常の時計と遜色ない貴金属光沢の外装を有する電波時計となった。
【００５０】
なお、上記硬化処理に加え、実施例２のような表面処理を行っても電波の受信特性には影響がなかった。もちろん、鏡面、梨地、ヘアーライン目付け、模様、文字などの表面処理を行ってもよい。また、上記硬化処理を行わずに表面処理のみを行っても電波の受信特性には影響がなかった。
もちろん、上記のように外装部材ではなく、時計ケースのみに硬化処理を行っても、時計ケースと外装部材の両方に硬化処理を行っても問題ないことは言うまでもない。
【図面の簡単な説明】
【００５１】
【図１】本発明の一実施例に係る電波時計のケース構造を示す分解斜視図である。
【図２】図１の竜頭の軸線に沿う切断平面図である。
【図３】受信状態の優劣を示すアンテナの利得およびＱ値の算出例を示す説明図である。
【図４（ａ）】実験用外装を用いた受信実験の実験用設備を示す説明図である。
【図４（ｂ）】実験用外装を用いた受信実験の実験用設備を示す説明図である。
【図５】電波時計の機能の概略図を示すブロック図である。
【図６】ケースの一部に金属を用いた電波時計の構造の従来例を示す断面図である。
【符号の説明】
【００５２】
１  アンテナ
２  電波時計受信機
３  ＣＰＵ
４  表示駆動部
５  入力装置
１０  ケース
１１  胴
１２、５１  裏蓋
１３、５２  風防
１４、６０  ムーブメント
１５  文字板
１６  針
１７、６１  バーアンテナ
１８、６７  磁芯部材
２０、６８  コイル
２１  導線
２２  縁枠
２３  ガラス
３０、４０  実験用外装
３０ａ、４０ｃ  ケース部
３０ｂ、４０ｂ  蓋部
３１  実験用アンテナ
３２  樹脂板
３３  送信アンテナ
４０ａ  外装部材
５０  時計ケース胴体
５０ｃ、５３ｂ、６３ 段部
５０ｄ 平面部
５３   第１外装部材
５３ａ 斜面
５４   第２外装部材
５４ａ 側面覆い部
５４ｂ 内方突出係合部
５６   竜頭
６４、７１    ネジ
６５   パッキン
６６   環状突起
７３   開口部
７６   バンド連結脚部
【図１】
2005214629.tif 000003
【図２】
2005214629.tif 000004
【図３】
2005214629.tif 000005
【図４（ａ）】
2005214629.tif 000006
【図４（ｂ）】
2005214629.tif 000007
【図５】
2005214629.tif 000008
【図６】
2005214629.tif 000009